АУСТЕНИТНАЯ НЕРЖАВЕЮЩАЯ СТАЛЬ

1. Аустенитная нержавеющая сталь, содержащая, % в расчете на общую массу стали: от 0,05 до 0,2 углерода; от 0,08 до 0,2 азота; от 20 до 23 хрома; от 25 до 27 никеля; от 1 до 2 молибдена; от более чем 1,5 до 4,0 марганца; от 0,20 до 0,75 ниобия; до 0,1 титана; железо и побочные примеси.
2. Сталь по п.1, которая содержит от 1,6 до 4,0% марганца в расчете на общую массу стали.
3. Сталь по п.1, которая дополнительно содержит по меньшей мере один из следующих элементов, % в расчете на общую массу стали: от более чем 0 до 0,50 кремния; от более чем 0 до 0,30 алюминия; от более чем 0 до 0,02 серы; от более чем 0 до 0,05 фосфора; от более чем 0 до 0,1 циркония и от более чем 0 до 0,1 ванадия.
4. Сталь по п.1, в которой по меньшей мере один элемент из титана и алюминия ограничен пределом до не более чем 0,1% в расчете на общую массу стали.
5. Сталь по п.1, в которой отношение ниобия к углероду в стали удовлетворяет соотношению
0,7<0,13 (ниобий/углерод) ≤1,0,
где содержания ниобия и углерода выражены в атомных процентах.
6. Сталь по п.1, содержащая, % в расчете на общую массу стали: от 0,05 до 0,2 углерода; от 0,08 до 0,2 азота; от 20 до 23 хрома; от 25 до 27 никеля; от 1 до 2 молибдена; от более чем 1,5 до 4,0 марганца; от 0,20 до 0,75 ниобия; до 0,1 титана; до 0,50 кремния; до 0,30 алюминия; до 0,02 серы; до 0,05 фосфора; до 0,1 циркония; до 0,1 ванадия; железо и побочные примеси.
7. Сталь по п.6, которая содержит от 1,6 до 4,0% марганца в расчете на общую массу стали.
8. Сталь по п.6, в которой по меньшей мере один элемент из титана и алюминия ограничен пределом до не более чем 0,1% в расчете на общую массу стали.
9. Сталь по п.1, которая состоит, по существу, из, % в расчете на общую массу стали: от 0,05 до 0,2 углерода; от 0,08 до 0,2 азота; от 20 до 23 хрома; от 25 до 27 никеля; от 1 до 2 молибдена; от более чем 1,5 до 4,0 марганца; от 0,20 до 0,75 ниобия; до 0,1 титана; до 0,50 кремния; до 0,30 алюминия; до 0,02 серы; до 0,05 фосфора; до 0,1 циркония; до 0,1 ванадия; железа и побочных примесей.
10. Сталь по п.9, которая состоит, по существу, из, % в расчете на общую массу стали: от 0,05 до 0,2 углерода; от 0,08 до 0,2 азота; от 20 до 23 хрома; от 25 до 27 никеля; от 1 до 2 молибдена; от 1,6 до 4,0 марганца; от 0,20 до 0,75 ниобия; до 0,1 титана; до 0,50 кремния; до 0,30 алюминия; до 0,02 серы; до 0,05 фосфора; до 0,1 циркония; до 0,1 ванадия; железа и побочных примесей.
11. Сталь по п.10, в которой по меньшей мере один элемент из титана и алюминия ограничен пределом до не более чем 0,1% в расчете на общую массу стали.
12. Сталь по п.1, которая состоит, по существу, из, % в расчете на общую массу стали: от 0,05 до 0,2 углерода; от 0,08 до 0,2 азота; от 20 до 23 хрома; от 25 до 27 никеля; от 1 до 2 молибдена; от более чем 1,5 до 4,0 марганца; от 0,20 до 0,75 ниобия; до 0,1 титана; до 0,50 кремния; до 0,30 алюминия; до 0,02 серы; до 0,05 фосфора; до 0,1 циркония; до 0,1 ванадия; железа и побочных примесей.
13. Сталь по п.12, которая состоит, по существу, из, % в расчете на общую массу стали: от 0,05 до 0,2 углерода; от 0,08 до 0,2 азота; от 20 до 23 хрома; от 25 до 27 никеля; от 1 до 2 молибдена; от 1,6 до 4,0 марганца; от 0,20 до 0,75 ниобия; до 0,1 титана; до 0,50 кремния; до 0,30 алюминия; до 0,02 серы; до 0,05 фосфора; до 0,1 циркония; до 0,1 ванадия; железа и побочных примесей.
14. Сталь по п.12, в которой по меньшей мере один элемент из титана и алюминия ограничен пределом до не более чем 0,1% в расчете на общую массу стали.
15. Изделие промышленного производства, включающее в себя аустенитную нержавеющую сталь, содержащую, % в расчете на общую массу стали: от 0,05 до 0,2 углерода; от 0,08 до 0,2 азота; от 20 до 23 хрома; от 25 до 27 никеля; от 1 до 2 молибдена; от более 1,5 до 4,0 марганца; от 0,20 до 0,75 ниобия; до 0,1 титана; железо и побочные примеси.
16. Изделие по п.15, в котором аустенитная нержавеющая сталь содержит от 1,6 до 4,0% марганца в расчете на общую массу стали.
17. Изделие по п.15, в котором аустенитная нержавеющая сталь дополнительно содержит по меньшей мере один из следующих элементов, % в расчете на общую массу стали: от более чем 0 до 0,50 кремния; от более чем 0 до 0,30 алюминия; от более чем 0 до 0,02 серы; от более чем 0 до 0,05 фосфора; от более чем 0 до 0,1 циркония и от более чем 0 до 0,1 ванадия.
18. Изделие по п.15, в котором по меньшей мере один элемент из титана и алюминия в аустенитной нержавеющей стали ограничен пределом до не более чем 0,1% в расчете на общую массу стали.
19. Изделие по п.15, причем изделие представляет собой одно из устройства для выработки энергии и устройства для переработки или обработки по меньшей мере одного из химического продукта, минерала или сплава.
20. Изделие по п.15, причем изделие выбрано из группы, состоящей из газовой турбины, паровой турбины, топливного элемента и узлов для любого из этих изделий.
21. Изделие по п.15, причем изделие представляет собой устройство или узел, который принимает газы, используемые или создаваемые устройством для выработки энергии.
22. Изделие по п.15, причем изделие представляет собой одно из теплообменника, узла теплообменника, рекуператора и узла рекуператора.
23. Изделие по п.15, причем изделие представляет собой узел устройства, приспособленного для по меньшей мере одного из:
переработки при высокой температуре по меньшей мере одного из химического продукта, минерала и сплава;
обработки при высокой температуре по меньшей мере одного из химического продукта, минерала и сплава или
извлечения при высокой температуре по меньшей мере одного из химического продукта и минерала.
24. Сталь, содержащая, % в расчете на общую массу стали: от 0,05 до 0,2 углерода; от 0,08 до 0,2 азота; от 20 до 23 хрома; от 25 до 27 никеля; от 1 до 2 молибдена; до 4,0 марганца; от 0,20 до 0,75 ниобия; по меньшей мере один элемент из не более чем 0,1 титана и не более чем 0,1 алюминия; железо и побочные примеси.
25. Сталь по п.24, при этом сталь содержит от 1,6 до 4,0% марганца в расчете на общую массу стали.
26. Сталь по п.24, дополнительно содержащая по меньшей мере один из следующих элементов, % в расчете на общую массу стали: от более чем 0 до 0,50 кремния; от более чем 0 до 0,02 серы; от более чем 0 до 0,05 фосфора; от более чем 0 до 0,1 циркония и от более чем 0 до 0,1 ванадия.
27. Сталь по п.24, в которой отношение ниобия к углероду в стали удовлетворяет соотношению
0,7<0,13 (ниобий/углерод) ≤1,0,
где содержания ниобия и углерода в соотношении выражены в атомных процентах.
28. Сталь по п.24, которая состоит, по существу, из, % в расчете на общую массу стали: от 0,05 до 0,2 углерода; от 0,08 до 0,2 азота; от 20 до 23 хрома; от 25 до 27 никеля; от 1 до 2 молибдена; до 4,0 марганца; от 0,20 до 0,75 ниобия; по меньшей мере одного элемента из не более чем 0,1 титана и не более чем 0,1 алюминия; до 0,50 кремния; до 0,02 серы; до 0,05 фосфора; до 0,1 циркония; до 0,1 ванадия; железа и побочных примесей.
29. Сталь по п.24, которая состоит, по существу, из, % в расчете на общую массу стали: от 0,05 до 0,2 углерода; от 0,08 до 0,2 азота; от 20 до 23 хрома; от 25 до 27 никеля; от 1 до 2 молибдена; от 1,6 до 4,0 марганца; от 0,20 до 0,75 ниобия; по меньшей мере одного элемента из не более чем 0,1 титана и не более чем 0,1 алюминия; до 0,50 кремния; до 0,02 серы; до 0,05 фосфора; до 0,1 циркония; до 0,1 ванадия; железа и побочных примесей.
30. Сталь по п.24, которая состоит, по существу, из, % в расчете на общую массу стали: от 0,05 до 0,2 углерода; от 0,08 до 0,2 азота; от 20 до 23 хрома; от 25 до 27 никеля; от 1 до 2 молибдена; до 4,0 марганца; от 0,20 до 0,75 ниобия; по меньшей мере одного элемента из не более чем 0,1 титана и не более чем 0,1 алюминия; до 0,50 кремния; до 0,02 серы; до 0,05 фосфора; до 0,1 циркония; до 0,1 ванадия; железа и побочных примесей.
31. Сталь по п.30, которая состоит, по существу, из, % в расчете на общую массу стали: от 0,05 до 0,2 углерода; от 0,08 до 0,2 азота; от 20 до 23 хрома; от 25 до 27 никеля; от 1 до 2 молибдена; от 1,6 до 4,0 марганца; от 0,20 до 0,75 ниобия; по меньшей мере одного элемента из не более чем 0,1 титана и не более чем 0,1 алюминия; до 0,50 кремния; до 0,02 серы; до 0,05 фосфора; до 0,1 циркония; до 0,1 ванадия; железа и побочных примесей.
32. Изделие, включающее в себя аустенитную нержавеющую сталь, содержащую, % в расчете на общую массу стали: от 0,05 до 0,2 углерода; от 0,08 до 0,2 азота; от 20 до 23 хрома; от 25 до 27 никеля; от 1 до 2 молибдена; до 4,0 марганца; от 0,20 до 0,75 ниобия; по меньшей мере один элемент из не более чем 0,1 титана и не более чем 0,1 алюминия; железо и побочные примеси.
33. Изделие по п.32, в котором аустенитная нержавеющая сталь содержит от 1,6 до 4,0% марганца в расчете на общую массу стали.
34. Изделие по п.32, в котором аустенитная нержавеющая сталь дополнительно содержит по меньшей мере один из следующих элементов, % в расчете на общую массу стали: от более чем 0 до 0,50 кремния; от более чем 0 до 0,02 серы; от более чем 0 до 0,05 фосфора; от более чем 0 до 0,1 циркония и от более чем 0 до 0,1 ванадия.
35. Изделие по п.32, при этом изделие представляет собой одно изделие из устройства для выработки энергии и устройства для переработки или обработки по меньшей мере одного из химического продукта, минерала или сплава.
36. Изделие по п.32, при этом изделие выбрано из группы, состоящей из газовой турбины, паровой турбины, топливного элемента и узлов для любого из этих изделий.
37. Изделие по п.32, при этом изделие представляет собой устройство или узел, который принимает газовые потоки, используемые или создаваемые устройством для выработки энергии.
38. Изделие по п.37, при этом изделие представляет собой одно изделие из теплообменника, узла теплообменника, рекуператора и узла рекуператора.
39. Изделие по п.32, при этом изделие представляет собой узел устройства, приспособленного для по меньшей мере одного из:
переработки при высокой температуре по меньшей мере одного из химического продукта, минерала и сплава;
обработки при высокой температуре по меньшей мере одного из химического продукта, минерала и сплава; или
извлечения при высокой температуре по меньшей мере одного из химического продукта и минерала.